(57)【要約】【課題】新規の蛍光材料の使用に際して、生産装置の構成変更を行う必要がなく、低コストで色変換膜のパターニングが行える方法を提案することにある。【解決手段】（ａ）透明基板上に複数種のカラーフィルタ層を形成する工程と、（ｂ）上記カラーフィルタ層の全面に、無機膜を形成する工程であって、上記無機膜を、色変換層材料に対して親液性を有するＳｉＯｘＮｙ（但し、ｘ≧０、ｙ≧０、ｘ，ｙはともに０でない）から形成する工程と、（ｃ）上記複数種のカラーフィルタ層の境界位置で、上記無機膜上に、光硬化性または光熱併用型硬化性樹脂からなるバンクを形成する工程と、（ｄ）上記無機膜および上記バンクに対して表面処理を施す工程と、（ｅ）上記無機膜上に、インクジェット法を用いて、特定の波長の光を吸収し、吸収した波長と異なる波長を含む光を出力する色変換層を形成する工程とを含む。【選択図】図１
2009266580.tif 000002
【特許請求の範囲】
【請求項１】
（ａ）透明基板上に複数種のカラーフィルタ層を形成する工程であって、該複数種のカラーフィルタ層のそれぞれは、第１の方向に延びる複数のストライプ形状部分から構成される工程と、
（ｂ）前記カラーフィルタ層の全面に、無機膜を形成する工程であって、前記無機膜を、色変換層材料に対して親液性を有するＳｉＯｘＮｙ（但し、ｘ≧０、ｙ≧０、ｘ，ｙはともに０でない）から形成する工程と、
（ｃ）前記複数種のカラーフィルタ層の境界位置で、前記無機膜上に、光硬化性または光熱併用型硬化性樹脂からなるバンクを形成する工程であって、前記バンクは第１の方向に延びる複数のストライプ形状部分から構成される工程と、
（ｄ）前記無機膜および前記バンクに対して表面処理を施す工程と、
（ｅ）前記無機膜上に、インクジェット法を用いて、特定の波長の光を吸収し、吸収した波長と異なる波長を含む光を出力する色変換層を形成する工程と
を含む、色変換フィルタの製造方法。
【請求項２】
前記色変換層材料が非極性材料である場合に、前記無機膜をＳｉＯｘＮｙ（但し、ｘ／ｙ≦１／２）とするとともに、工程（ｅ）での表面処理をＮ２プラズマ処理とし、前記プラズマ処理後、バンクの純水に対する接触角が２５度以下である時間内に、前記無機膜上に色変換層を形成することを特徴とする、請求項１に記載の色変換フィルタの製造方法。
【請求項３】
前記無機膜をＳｉＮｙ（但し、ｙ≠０）から形成することを特徴とする、請求項２に記載の色変換フィルタの製造方法。
【請求項４】
前記色変換層材料が極性材料である場合に、前記無機膜をＳｉＯｘＮｙ（但し、ｘ／ｙ≧２）とするとともに、工程（ｅ）での表面処理をＮ２プラズマ処理と加熱処理との組み合わせとすることを特徴とする、請求項１に記載の色変換フィルタの製造方法。
【請求項５】
前記無機膜をＳｉＯｘ（但し、ｘ≠０）から形成することを特徴とする、請求項４に記載の色変換フィルタの製造方法。
【発明の詳細な説明】
【技術分野】
【０００１】
本発明は、色変換フィルタの製造方法に関する。特に、高精度なパターンを有する色変換層を含む色変換フィルタの製造方法に関する。
【背景技術】
【０００２】
有機ＥＬ素子を用いて多色発光を実現する方法の１つとして、色変換方式がある。色変換方式は、有機ＥＬ素子の発光を吸収して波長分布変換を行って異なる波長分布を有する光を放射する色変換膜を、有機ＥＬ素子の前面に配設して多色を実現する方法である。そのような色変換層として、高分子樹脂中に蛍光色素を分散させた構成が提案されている（特許文献１参照）。色変換方式は、用いる有機ＥＬ素子が１種（単色）であるために製造が容易であり、大画面ディスプレイへの展開が積極的に検討されている。
【０００３】
さらに、色変換方式は、特定の波長域の光を透過させるカラーフィルタをさらに組み合わせることによって、良好な色再現性が得られるなどの有利な特徴を有する。しかしながら、提案されている色変換層によって十分な効率を得るためには、色変換層の膜厚を１０μｍ程度とする必要がある。加えて、色変換層の上面に有機ＥＬ素子を形成するためには、色変換層上面の凹凸を平坦にする技術、および色変換層から生じる水分を遮断する技術などの特殊な技術を必要とする。これらの点は、ディスプレイのコストアップをもたらす。
【０００４】
また、樹脂分散型色変換層の問題点を解決する方策として、蒸着法、スパッタ法などのドライプロセスを用いて色変換層を形成する方法が提案されている（特許文献２参照）。この方法においては、最適な色変換層の材料を選択すれば、水分発生の問題のない高効率かつ膜厚１μｍ以下の色変換層を形成できる。
【０００５】
上記の問題点を解決する更なる方策として、構成材料を含むインクを調製し、インクジェット法を用いて、パターン化された色変換層を形成する方法が考えられる。インクジェット法により高精細のパターンを形成する際には、微量の液滴を精密に吐出させる必要性があり、インクの増粘の原因となる固形分含有量をあまり大きくすることはできない。したがって、必要な膜厚を得るための液滴の体積が必然的に大きくなる。液滴の体積増大に対する解決策として、基板にバンクを形成する方法が提案されている（特許文献３〜６参照）。高精細度のパターンを形成するためには、バンクの形状だけではなく、バンク表面の濡れ性を制御することが重要である。具体的には、バンク表面がインクに対して撥液性を有し、かつ下地となる面がインクに対して親液性を有する状態に制御することが必要である。表面の濡れ性を制御する方法としては、プラズマ処理などの表面処理を行う方法が知られている（特許文献７参照）。
【０００６】
【特許文献１】特開平８−２８６０３３号公報
【特許文献２】特開平２−２１６７９０号公報
【特許文献３】特開２０００−３５３５９４号公報
【特許文献４】特開２００１−２９１５８３号公報
【特許文献５】特開２００５−７８９１１号公報
【特許文献６】特開２００５−７８９１１号公報
【特許文献７】特開２０００−３５３５９４号公報
【発明の開示】
【発明が解決しようとする課題】
【０００７】
インクジェット法を用いて色変換層を形成することの利点は、インクの利用効率が非常に高く、それによって色変換層の形成コストを抑制することができる点にある。しかしながら、高精細なパターンを得るためには、濡れ性の制御が必要である。たとえば、特許文献７に記載の方法では、（ａ）異なる濡れ性を有する２種の材料を用いてバンクを形成する複雑な工程、（ｂ）複数のガスを使用し、かつそれらのガスの混合比を制御したプラズマ処理（フッ素プラズマ／酸素プラズマ）を行う工程などが開示されている。
【０００８】
さらに、インクジェット法によりパターニングする際には、これら蛍光材料をインクに調整する必要があるが、使用蛍光材料によって溶解させるための溶媒が異なる。例えば、新規の蛍光材料が従来使用していたインクと逆の極性溶媒に可溶であった場合、極性の変更に合わせて、バンク形成材料の選択、および表面処理の新たな開発が必要となり、生産装置の構成変更を伴い実質的なコストアップにつながる。
【０００９】
従って、本発明が解決しようとする課題は、新規の蛍光材料の使用に際して、生産装置の構成変更を行う必要がなく、低コストで色変換膜のパターニングが行える方法を提供することにある。
【課題を解決するための手段】
【００１０】
本発明の色変換フィルタの製造方法は、（ａ）透明基板上に複数種のカラーフィルタ層を形成する工程であって、該複数種のカラーフィルタ層のそれぞれは、第１の方向に延びる複数のストライプ形状部分から構成される工程と、（ｂ）上記カラーフィルタ層の全面に、無機膜を形成する工程と、（ｃ）前記複数種のカラーフィルタ層の境界位置で、上記無機膜上に、光硬化性または光熱併用型硬化性樹脂からなるバンクを形成する工程であって、上記バンクは第１の方向に延びる複数のストライプ形状部分から構成される工程と、（ｄ）上記無機膜および上記バンクに対して表面処理を施す工程と、（ｅ）上記無機膜上に、インクジェット法を用いて、特定の波長の光を吸収し、吸収した波長と異なる波長を含む光を出力する色変換層を形成する工程とを含み、特に、上記無機膜を、色変換層材料に対して親液性を有するＳｉＯｘＮｙ（但し、ｘ≧０、ｙ≧０、ｘ，ｙはともに０でない）から形成することを特徴とする。本発明の色変換フィルタの製造方法は、各種の大画面ディスプレイの製造に適用することができる。
【００１１】
このような色変換フィルタの製造方法においては、上記色変換層材料が非極性材料である場合には、上記無機膜をＳｉＯｘＮｙ（但し、ｘ／ｙ≦１／２）とするとともに、工程（ｅ）での表面処理をＮ２プラズマ処理とし、上記プラズマ処理後、バンクの純水に対する接触角が２５度以下である時間内に、上記無機膜の凹部上に色変換層を形成することが望ましい。また、色変換層材料が非極性材料である場合には、上記無機膜をＳｉＮｙ（但し、ｙ≠０）から形成することがさらに望ましい。
【００１２】
これに対し、上記色変換層材料が極性材料である場合には、上記無機膜をＳｉＯｘＮｙ（但し、ｘ／ｙ≧２）とするとともに、工程（ｅ）での表面処理をＮ２プラズマ処理と加熱処理との組み合わせとすることが望ましい。また、色変換層材料が極性材料である場合には、上記無機膜をＳｉＯｘ（但し、ｘ≠０）から形成することがさらに望ましい。
【発明の効果】
【００１３】
以上のような構成をとることによって、インクジェット法を用いて、高精細度のパターンを有する色変換層の新規な作製方法を、新規の蛍光材料に伴う生産装置の構成変更を行うことなく、低コストで提供することができる。従って、本発明の方法によって得られる色変換フィルタによれば、高精細度を有するフラットパネルディスプレイの低コスト化が実現される。
【発明を実施するための最良の形態】
【００１４】
＜本発明の原理＞
発明者らは、前述の課題を解決する手段について鋭意検討した結果、以下の方法で課題を解決できるとの知見を得た。
【００１５】
上述したとおり、インクジェット法により色変換層の高精細度のパターンを形成するためには、下地となる無機膜が色変換層材料に対して親液性を有し、かつバンク表面がインクに対して撥液性を有する状態に制御することが必要である。
【００１６】
具体的には、無機膜の表面に対するインクの接触角が小さい状態で、かつ、バンクの表面に対するインクの接触角が大きい状態で、色変換層を形成することが必要である。ここで、色変換層材料とは、インクジェット法により色変換層を形成するための溶液であり、色変換機能を有する材料およびインクジェット法での塗工に適する溶媒等から構成される。以下、色変換材料を、単に「インク」と称する場合がある。
【００１７】
そこで、まず、無機膜に用いる材料の選定を行った。その結果、無機膜は、色変換層材料に対して親液性を有するＳｉＯｘＮｙ（但し、ｘ≧０、ｙ≧０、ｘ，ｙはともに０でない）から形成するがよいとの知見を得た。
【００１８】
次に、インクの極性が非極性または極性のいずれであっても、生産装置の構成変更を行うことなく、低コストで色変換膜のパターニングが行える方法を実現すべく、インクの極性に応じた無機膜材料のさらに具体的な選定について検討した。
【００１９】
ここで、インクの代わりに、純水を用いて、好適な無機膜材料の選定を行った。純水を使用したのは、以下のような理由による。即ち、本来であれば、非極性材料または極性材料の各インクを用いて、無機膜に対するこれらインクの接触角を評価し、好適な無機膜材料を選定すべきである。しかしながら、インクジェット用のインクは、塗布条件の安定化のため、揮発性の高いものと揮発性の低いものとを混合して使用する場合がある。このため、インクによる接触角の評価によれば、接触角に関する数値が正確なものでなくなるおそれがある。本発明においては、上記接触角は、全て、ＣＡ−Ｘ：協和界面化学（株）製を用いて、純水を充填したシリンジから、各試料に純水滴下し、各試料と純水とのなす角度を測定して求めた。
【００２０】
純水は、極性材料である。このため、以下の記載においては、無機膜に対して求めた純水の接触角が大きい場合には、無機膜に対する非極性材料のインクの接触角は小さくなる一方、無機膜に対する極性材料のインクの接触角は大きくなることに留意されたい。
【００２１】
インクが非極性材料の場合に好適な無機膜の選定を行った。この場合は、無機膜に対する純水の濡れ性が大きい、即ち、接触角が５０〜６５度、望ましくは６０〜６５度となる、当該材料を選定する必要がある。その結果、発明者らは、インクが非極性材料の場合に好適な無機膜材料として、ＳｉＯｘＮｙ（但し、ｘ／ｙ≦１／２）が該当するとの知見を得た。なお、無機膜中に酸素が全く存在しない場合（即ち、無機膜がＳｉＮｙ（但し、ｙ≠０）である場合）には、無機膜に対する純水の接触角が最も大きくなるとの知見を併せて得た。
【００２２】
インクが極性材料の場合に好適な無機膜の選定を行った。この場合は、無機膜に対する純水の濡れ性が小さい、即ち、接触角が５〜１０度となる、当該材料を選定する必要がある。その結果、発明者らは、インクが極性材料の場合に好適な無機膜材料として、ＳｉＯｘＮｙ（但し、ｘ／ｙ≧２）が該当するとの知見を得た。なお、無機膜中に窒素が全く存在しない場合（即ち、無機膜がＳｉＯｘ（但し、ｘ≠０）である場合）には、無機膜に対する純水の接触角が最も小さくなるとの知見を併せて得た。
【００２３】
次に、色変換層材料の極性が非極性または極性のいずれであっても、生産装置の構成変更を行うことなく、低コストで色変換膜のパターニングが行える方法を実現すべく、色変換層材料の極性に応じたバンク処理条件の具体的な選定について検討した。
【００２４】
ここでも、インクの代わりに純水を用いて、好適なバンク処理条件の選定を行った。上述したとおり、純水は、極性材料である。このため、以下の記載においては、バンクに対して求めた純水の接触角が大きい場合には、バンクに対する非極性材料のインクの接触角は小さくなる一方、バンクに対する極性材料のインクの接触角は大きくなることに留意されたい。
【００２５】
インクが非極性材料の場合に好適なバンク処理条件の選定を行った。この場合は、表面処理後のバンク表面に対する純水の濡れ性が小さい、即ち、接触角が５〜１０度となる、当該バンク処理条件を選定する必要がある。その結果、発明者らは、インクが非極性材料の場合に好適なバンク処理条件として、表面処理をＮ２プラズマ処理が該当するとの知見を得た。
【００２６】
図２は、Ｎ２プラズマ処理後（またはＮ２プラズマ処理および加熱処理）後の、アクリル樹脂に対する純水の接触角の経時変化を示すグラフである。バンクには、後述するように、光硬化型または光熱硬化型樹脂（たとえば、硬化性部位を含むアクリル樹脂など）を使用する。同図によれば、当該Ｎ２プラズマ処理を施した後の、バンクに対する純水の接触角は、当初は相当小さく、かつ経時的に増大することが判明した。バンクに対する極性材料である純水の接触角が図２に示すとおりであるから、バンクに対する非極性材料であるインクの接触角は、Ｎ２プラズマ処理後には相当大きく、かつ、経時的に低減するものと考えられる。
【００２７】
非極性材料であるインクを用いる場合には、バンクに対するインクの接触角が十分大きい状態に維持されている間に、色変換層を形成すべきである。換言すれば、バンクに対する極性材料である純水の接触角が相当小さい、図２に示すところでは２５度以下である時間内に、色変換層を形成することが肝要である。当該時間は、同図によれば、１時間程度であることが判る。
【００２８】
インクが極性材料の場合に好適なバンク処理条件の選定を行った。この場合は、表面処理後のバンク表面に対する純水の濡れ性が大きい、即ち、接触角が６０〜６５度となる、当該バンク処理条件を選定する必要がある。その結果、発明者らは、インクが極性材料の場合に好適なバンク処理条件として、表面処理をＮ２プラズマ処理と１００℃以上での加熱処理との組み合わせが該当するとの知見を得た。
【００２９】
図２に示すところによれば、当該Ｎ２プラズマ処理と１５０℃での加熱処理とを施した後の純水に対するバンクの接触角は５０度程度で安定することが判明した。バンクに対する極性材料である純水の接触角が図２に示すとおりであるから、バンクに対する極性材料であるインクの接触角も、Ｎ２プラズマ処理および加熱処理を施した後には、相当大きく、かつ、経時的に低減しないものと考えられる。
【００３０】
極性材料であるインクを用いる場合にも、バンクに対するインクの接触角が大きい状態に維持されている間に、色変換層を形成すべきである。換言すれば、バンクに対する極性材料である純水の接触角が相当大きい、少なくとも図２に示す時間内であれば、バンクに対する純水の接触角を十分に大きく維持できるため、好適に色変換層を形成することができるといえる。
【００３１】
このようなバンク表面の処理条件の選定は、以下の具体的理由に基づく。即ち、バンク材料である光硬化性樹脂または光熱硬化性樹脂は、表面に様々な反応基が露出しているため、通常、その極性は小さい。このようなバンク材料にプラズマ処理（例えば、Ｎ２プラズマ処理）を施すと、その直後は、樹脂表面にラジカルが存在し、該ラジカルはＣ＝Ｃ二重結合などのπ結合の軌道上にある１個のπ電子を奪い、１つの安定な結合を形成する。これに対し、残ったπ電子はもう１つの炭素上へ戻り、そこが新たなラジカル部位となり、極性が大きくなる。
【００３２】
このように、バンク材料にＮ２プラズマ処理のみを行った場合は、樹脂の表面が窒素原子で終端されており、極性の大きなエステル結合（Ｒ−ＣＯＯ−Ｒ’）が形成されにくいが、プラズマ処理直後は、樹脂表面にラジカルが存在し、極性が大きくなる。このため、その後の時間経過を伴うと、２つのラジカル同士が再結合して反応が停止し、バンク表面の極性は小さくなると考えられる。よって、色変換層材料に非極性材料を用いる場合には、バンク表面の極性を大きくすることが肝要なため、バンクの表面処理をＮ２プラズマ処理とし、当該表面の極性がある程度大きなうちに、色変換層を形成することが好ましい。
【００３３】
これに対し、バンク材料にＮ２プラズマ処理に加えて１００℃以上の加熱処理を行った場合は、ラジカル同士の再結合を促進し、ラジカル同士が再結合して反応が停止し、極性の小さなバンク表面が形成される。このため、加熱後の時間経過を伴っても、バンク表面の極性は小さなままであると考えられる。よって、色変換層材料に極性材料を用いる場合には、バンクの表面処理をＮ２プラズマ処理と１００℃以上の加熱処理との組み合わせとし、少なくとも図２に示す時間内に色変換層を形成することが好ましい。
【００３４】
以上のように、色変換層材料の極性に応じて、無機膜材料を好適に選定するとともに、バンク表面の処理条件を好適に選定する。これにより、色変換層材料のインクジェット法による形成直前に、無機膜表面を色変換層材料に対して親液性とするとともに、バンク表面を色変換層材料に対して撥液性とすることができ、色変換層の高精細度のパターンを形成することができる。
【００３５】
＜色変換フィルタの製造方法＞
図１に本発明の製造方法で形成された色変換フィルタを示す。図１の色変換フィルタは、透明基板１０の上に、ブラックマトリクス１２、赤色（Ｒ）、緑色（Ｇ）および青色（Ｂ）の３種のカラーフィルタ層１４，１６，１８、これらのカラーフィルタ層１４，１６，１８上に形成された無機膜２０、無機膜２０上で異種のカラーフィルタ層１４，１６，１８の境界位置に設けられたバンク２２、ならびに赤色および緑色カラーフィルタ層１４，１６の上に設けられた赤色および緑色の２種の色変換層２４，２６を有し、無機膜２０の一部、バンク２２ならびに赤色変換層２４および緑色変換層２６の上部表面には、バリア膜２８が形成されている。
【００３６】
（カラーフィルタ層１４，１６，１８を形成する工程）
最初に、任意選択的工程であるが、透明基板１０上にブラックマトリクス１２を形成する。ブラックマトリクス１２は、塗布法（スピンコートなど）を用いて透明基板１０全面に形成した後に、フォトリソグラフ法などを用いてパターニングしてもよいし、あるいはスクリーン印刷法などを用いてパターン状に形成してもよい。ブラックマトリクス１２は、第１の方向に延びる複数のストライプ形状部分から構成されてもよい。あるいはまた、ブラックマトリクス１２は、第１の方向および第２の方向（第１の方向と直交する方向）に延びるストライプ形状部分から構成される、複数の開口部を有する格子状の形状を有する一体の層であってもよい。ブラックマトリクス１２の開口部がサブピクセルを形成する位置となる。
【００３７】
透明基板１０は、光透過性に富み、かつブラックマトリクス１２、カラーフィルタ層１４，１６，１８、ならびに後述する色変換層２４，２６、および（図示しない）有機ＥＬ素子の形成に用いられる条件（溶媒、温度等）に耐える材料を用いて形成される。さらに寸法安定性に優れた材料を用いることが好ましい。また、多色発光ディスプレイの性能低下を引き起こさない材料が好ましい。透明基板１０の材料の例は、ガラス、各種プラスチック、各種フィルムなどを含む。
【００３８】
ブラックマトリクス１２は、可視光を遮断して、コントラストを向上させるための層である。ブラックマトリクス１２は、通常のフラットパネルディスプレイ用の材料を用いて形成することができる。ブラックマトリクスの１２の膜厚は、前述の機能を満たす限りにおいて、任意に設定することができる。
【００３９】
次に、それぞれ異なる波長域の光を透過する、ＲＧＢの３種のカラーフィルタ層１４，１６，１８を独立して形成する。カラーフィルタ層１４，１６，１８は、可視光の特定波長域を透過させ、透過光を所望の色相とし、および透過光の色純度を向上させるための層である。カラーフィルタ層１４，１６，１８は、フラットパネルディスプレイ用の市販の材料を用いて形成することができる。近年では、フォトレジスト中に顔料を分散させた、顔料分散型材料がよく用いられている。図１に示すように、３種のカラーフィルタ層を用いる場合、４００ｎｍ〜５５０ｎｍの波長域の光を透過する青色カラーフィルタ層１８、５００ｎｍ〜６００ｎｍの波長域の光を透過する緑色カラーフィルタ層１６、および６００ｎｍ以上の波長域の光を透過する赤色カラーフィルタ層１４を用いることが好ましい。３種のカラーフィルタ層１４，１６，１８のそれぞれは、第１の方向に延びる複数のストライプ形状部分から構成される。
【００４０】
上述のカラーフィルタ層１４，１６，１８のそれぞれは、塗布法（スピンコートなど）を用いて透明基板１０全面に形成した後に、フォトリソグラフ法などを用いてパターニングを実施することによって形成してもよいし、あるいはスクリーン印刷法などを用いてパターン状に形成してもよい。
【００４１】
（無機膜２０を形成する工程）
次に、このようにして形成したカラーフィルタ層１４，１６，１８上に、無機膜２０を形成する。無機膜２０は、インクジェット法により色変換層２４，２６を高精度に形成するために、色変換層２４，２６に対して親液性の下地を提供するための層である。
【００４２】
無機膜２０は、上記のように色変換層材料に対して親液性を有する材料、即ちＳｉＯｘＮｙ（但し、ｘ≧０、ｙ≧０、ｘ，ｙはともに０でない）から形成する。ここで、無機膜２０が色変換層材料（インク）に対して親液性であるとは、インクおよび無機膜２０がともに極性材料である場合と、インクおよび無機膜２０がともに非極性材料である場合との双方を含む。
【００４３】
無機膜２０の具体的な選定については、上記インクが非極性材料である場合は、無機膜２０をＳｉＯｘＮｙ（但し、ｘ／ｙ≦１／２）とすることが好ましい。また、無機膜２０をＳｉＮｙ（但し、ｙ≠０）から形成することがさらに好ましい。
【００４４】
これに対し、上記インクが極性材料である場合は、無機膜２０をＳｉＯｘＮｙ（但し、ｘ／ｙ≧２）とすることが好ましい。また、無機膜２０をＳｉＯｘ（但し、ｘ≠０）から形成することがさらに好ましい。
【００４５】
ここで、分子の極性について検討すると、分子が極性を有する理由の１つに、分子を構成する異種原子同士の電気陰性度に差があることが挙げられる。ＳｉＯｘＮｙを構成する原子の電気陰性度については、それぞれ、Ｓｉ：１．９０、Ｏ：３．４４、Ｎ：３．０４であり、ＳｉとＯとの間の電気陰性度の差は、ＳｉとＮとの間の電気陰性度の差よりも大きい。このため、ＳｉＯｘＮｙ中に、Ｏに比べてよりＮが多く含まれる場合は、ＳｉＯｘＮｙがより極性の弱い分子となる。
【００４６】
また、ＳｉＯｘＮｙは、ＯおよびＮの構成比に基づき、ＳｉＯ２とＳｉ３Ｎ４との間の電気陰性度に関する物性値をとり、ｘ／ｙ≦１／２の場合はＳｉＮｙに近似した物性を示し、ｘ／ｙ≧２の場合はＳｉＯｘに近似した物性を示す。
【００４７】
無機膜２０（ＳｉＯｘＮｙ（但し、ｘ≧０、ｙ≧０、ｘ，ｙはともに０でない））は、スパッタ法またはＣＶＤ法により、各カラーフィルタ層１４，１６，１８上に形成することができる。スパッタ法を用いる場合には、Ｓｉターゲットを用い、酸素（Ｏ２）、窒素（Ｎ２）、およびアルゴン（Ａｒ）の混合比を変えて形成する。特に、無機膜２０をＳｉＯ２よりの組成条件で形成する場合は、ＳｉＯ２ターゲットを用いることが、酸素欠損が少なく、かつ透過率の高い膜を形成できる点で好ましい。これに対し、ＣＶＤ法を用いる場合には、原料ガスとしてモノシラン（ＳｉＨ４）、アンモニア（ＮＨ３）、亜酸化窒素(Ｎ２Ｏ)、および窒素（Ｎ２）を用いて形成する。無機膜２０をカラーフィルタ層１４，１６，１８上に形成するという観点からは、特に、２００℃以下の基板温度で形成することが好ましい。
【００４８】
このようにして、図１に示すような、各カラーフィルタ１４，１６，１８の表面形状を踏襲した段差を有する無機膜２０が得られる。
【００４９】
（バンク２２を形成する工程）
次に、無機膜２０上で、異種のカラーフィルタ層１４，１６，１８の境界となる部分にバンク２２を形成する。本発明において、バンク２２は、第１の方向に延びる複数のストライプ形状部分から構成される。インクジェット法により高精細度のパターンを形成する場合には、吐出体積を精密に制御しながら微量液滴を吐出する必要があることから、インクの増粘の原因となるインクの固形分含有量をあまり大きくすることができない。このことによって、必要な膜厚を得るために必要なインクの体積が必然的に大きくなる。バンク２２は、インクが所望の領域以外に拡散するのを防止する点において有効である。
【００５０】
バンク２２は、後述する色変換層２４，２６を形成するためのインクに対して撥液性を有するものとする。バンク２２は、光硬化型または光熱硬化型樹脂（たとえば、硬化性部位を含むアクリル樹脂など）を塗布し、フォトリソグラフィーによりパターニングを行うことによって形成することができる。あるいは、バンク２２は、スクリーン印刷法などを用いて、所望の部位に熱可塑性樹脂（たとえば、アクリル樹脂など）または熱硬化性樹脂を付着させることによって形成することができる。
【００５１】
バンク２２形成用の材料としては、
（１）アクロイル基またはメタクロイル基を複数有するアクリル系多官能モノマーおよびオリゴマーと、光または熱重合開始剤からなる組成物膜を光または熱処理して、光ラジカルまたは熱ラジカルを発生させて重合させたもの、
（２）ポリビニル桂皮酸エステルと増感剤からなる組成物を光または熱処理により二量化させて架橋したもの、
（３）鎖状または環状オレフィンとビスアジドとからなる組成物膜を光または熱処理によりナイトレンを発生させ、オレフィンと架橋させたもの、または
（４）エポキシ基を有するモノマーと光酸発生剤とからなる組成物膜を光または熱処理により、酸（カチオン）を発生させて重合させたもの
などが挙げられる。特に上記（１）の光硬化性または光熱併用型硬化性樹脂が高精細でパターニングが可能であり、耐溶剤性および耐熱性等の信頼性の面でも好ましい。
【００５２】
その他のバンク２２形成用の材料としては、ポリカーボネート（ＰＣ）、ポリエチレンテレフタレート（ＰＥＴ）、ポリエーテルサルホン、ポリビニルブチラール、ポリフェニレンエーテル、ポリアミド、ポリエーテルイミド、ノルボルネン系樹脂、メタクリル樹脂、イソブチレン無水マレイン酸共重合樹脂、および環状オレフィン系等の熱可塑性樹脂、エポキシ樹脂、フェノール樹脂、ウレタン樹脂、アクリル樹脂、ビニルエステル樹脂、イミド系樹脂、ウレタン系樹脂、ユリア樹脂、およびメラミン樹脂等の熱硬化性樹脂、またはポリスチレン、ポリアクリロニトリル、もしくはポリカーボネート等と、３官能性もしくは４官能性のアルコキシシランとを含むポリマーハイブリッド等を利用することもできる。
【００５３】
（無機膜２０およびバンク２２に対して表面処理を施す工程）
無機膜２０およびバンク２２の形成時には、レジスト残渣が付着するおそれがある。このため、当該残渣を排除し、無機膜２０およびバンク２２の本来の表面極性を維持するため、以下の表面処理を施す。
【００５４】
まず、上述したように、色変換層材料が非極性材料である場合には、無機膜２０およびバンク２２の表面にＮ２プラズマ処理を施す。Ｎ２プラズマ処理は、Ｎ２ガス２０００ＳＣＣＭのガスを流し、印加電力０．５ｋＷとして、１２０ｓｅｃ間プラズマ処理を行う。特に、処理後１時間以内に続けて色変換層２４，２６の形成を行うことが、プラズマ処理直後のバンク２２の樹脂表面にラジカルを存在させ、バンク２２表面の極性を大きくすることができる点で好ましい。これにより、無機膜２０およびバンク２２上の表面の残渣がなくなり、無機膜２０については本来あるべき表面極性である非極性状態とする一方、バンク２２については本来あるべき表面極性である極性状態とすることができる。以上により、無機膜２０の表面は色変換材料（インク）に対して親液性と、バンク２２の表面は当該インクに対して撥液性とすることができる。
【００５５】
これに対し、上述したように、色変換層材料が極性材料である場合には、無機膜２０およびバンク２２の表面にＮ２プラズマ処理および加熱処理を施す。Ｎ２プラズマ処理は、色変換層材料が非極性材料の場合と同様に行う。また、加熱処理は、ホットプレートまたはクリーンオーブンを用いて、１５０度まで昇温し、この温度で３０秒〜１時間程度保持する。最高温度（１５０度）到達までの昇温時間は、各装置の熱容量の相異または加熱形式の相異などにより異なるが、具体的にはホットプレートでは３〜５分、クリーンオーブンでは１０〜２０分程度が必要である。また、保持時間を５〜３０分とすることが、ラジカル同士の再結合を促進し、当該再結合による反応停止により、極性の小さなバンク２２の表面が形成され、かつ生産性を損なわない時間内で表面処理を行うことができる点で好ましい。これにより、無機膜２０およびバンク２２上の表面の残渣がなくなり、無機膜２０については本来あるべき表面極性である極性状態とする一方、バンク２２については本来あるべき表面極性である非極性状態とすることができる。以上により、無機膜２０の表面は色変換材料（インク）に対して親液性と、バンク２２の表面は当該インクに対して撥液性とすることができる。
【００５６】
（色変換層２４，２６を形成する工程）
次に、インクジェット法を用いて、無機膜２０の上に色変換層２４，２６を形成する。色変換層２４，２６は、光源からの光を吸収して、異なる波長分布の蛍光を発する機能を有する膜である。図１においては、赤色変換層２４および緑色変換層２６を形成する例を示す。必要に応じて、赤色変換層２４のみを設けてもよい。あるいはまた、赤色変換層２４および緑色変換層２６に加えて、青色変換層（不図示）を設けてもよい。
【００５７】
色変換層２４，２６を形成するためのインクは、少なくとも１種の色変換色素と、溶媒とを含む。本発明において用いることができる色変換色素は、Ａｌｑ3（トリス（８−キノリノラト）アルミニウム錯体）などのアルミキレート系色素；３−（２−ベンゾチアゾリル）−７−ジエチルアミノクマリン（クマリン６）、３−（２−ベンゾイミダゾリル）−７−ジエチルアミノクマリン（クマリン７）、クマリン１３５などのクマリン系色素；ソルベントイエロー４３、ソルベントイエロー４４のようなナフタルイミド系色素のような、低分子系有機蛍光色素を含む。あるいはまた、ポリフェニレン、ポリアリーレンおよびポリフルオレンに代表される高分子蛍光材料を、色変換色素として用いてもよい。
【００５８】
必要に応じて、色変換色素として、２種以上の色素の混合物を用いてもよい。色素混合物の使用は、青色光から赤色光への変換時などのように波長シフト幅が広い場合に有効な手段である。色素混合物は、前述の色素同士の混合物であってもよい。あるいはまた、前述の色素と、下記の色素との混合物であってもよい。
（１）  ジエチルキナクリドン（ＤＥＱ）などのキナクリドン誘導体；
（２）  ４−ジシアノメチレン−２−メチル−６−（ｐ−ジメチルアミノスチリル）−４Ｈ−ピラン（ＤＣＭ−１）、ＤＣＭ−２、およびＤＣＪＴＢなどのシアニン色素；
（３）  ４，４−ジフルオロ−１，３，５，７−テトラフェニル−４−ボラ−３ａ，４ａ−ジアザ−ｓ−インダセン；
（４）  ルモゲンＦレッド；
（５）  ナイルレッド；
（６）  ローダミンＢ、ローダミン６Ｇなどのキサンテン系色素；および
（７）  ピリジン１などのピリジン系色素。
【００５９】
本発明における色変換層形成のためのインク用溶媒は、上記の色変換色素を溶解することができる任意の溶媒を用いることができる。たとえば、トルエンなどの非極性有機溶媒、あるいはクロロホルム、アルコール系、ケトン系などの極性有機溶媒を、インク用溶媒として用いることができる。インク用溶媒は、単一成分で構成されてもよい。あるいはまた、粘度、蒸気圧、溶解性、流動性および／または濡れ性の調整を目的として、複数の溶媒を混合して、インク用溶媒を調製してよい。
【００６０】
本実施形態において、少なくとも１種の色変換色素を、溶媒中に混合することによってインクを作製することができる。水分および酸素の影響を排除するため、不活性ガス（たとえば、窒素またはアルゴンなどの希ガス）雰囲気下でインクを作製することが好ましい。インクを作製する前に、溶媒中の水分および酸素を除去するために、脱気処理、水分吸収剤による処理、酸素吸収剤による処理、蒸留などの当該技術において知られている任意の手段を用いて溶媒を前処理してもよい。
【００６１】
作製したインクは、所望される解像度での塗布が可能であることを条件として、当該技術において知られている任意のインクジェット装置および方法を用いて、バンク２２で区画された無機膜２０上に付着される。インクジェット装置および方法は、サーマルインクジェット方式であっても、ピエゾインクジェット方式であってもよい。インクジェット方法を用いて付着されたインクは、無機膜２０上の溝によって当該溝の延在方向に広がる一方、バンク２２によって必要部位以外に広がることが防止される。
【００６２】
付着の後に、溶媒を蒸発させて除去し、少なくとも１種の色変換色素からなる色変換層２４，２６を形成する。色変換層２４，２６は、２つのバンク２２に挟まれた領域で、第１の方向に延びるストライプ形状を有する。溶媒の除去は、前述の不活性ガス雰囲気下または真空中で、溶媒が蒸発する温度まで加熱することによって実施することができる。この際に、インク中の色変換色素の劣化または熱分解が発生しないように加熱温度を設定することが好ましい。
【００６３】
なお、色変換層材料が非極性材料である場合には、上述したとり、無機膜２０およびバンク２２の表面処理として、これらに対し、事前にＮ２プラズマ処理のみを施している。このため、図２に示すように、純水に対するバンク２２の接触角は経時的に増大する。よって、バンク２２の極性状態時に色変換層２４，２６を形成すべく、純水に対する当該接触角が２５度以下である時に、色変換層２４，２６を形成することが好ましい。図２では、当該接触角が２５度となる点がＮ２プラズマ処理後約１時間であるため、色変換層２４，２６は、これらの表面処理を行った後、１時間以内に行うことが好ましい。
【００６４】
（バリア膜２８を形成する工程）
最後に、任意選択的に、無機膜２０、バンク２２、ならびに赤色変換層２４および緑色変換層３６を覆うように、バリア層２８を形成してもよい。バリア層２８は、水および／または酸素の介在によって劣化する材料を用いて色変換層２４，２６を形成した場合に、色変換層２４，２６の特性を維持するという点において有効である。
【００６５】
バリア層２８は、電気絶縁性を有し、ガスおよび有機溶剤に対するバリア性を有し、かつ可視域における透明性に富む材料（４００〜７００ｎｍの範囲で透過率５０％以上）を使用して形成することができる。用いることができる材料は、たとえば、ＳｉＯx、ＡｌＯx、ＴｉＯx、ＴａＯx、ＺｎＯxなどの無機酸化物、ＳｉＮxなどの無機窒化物、およびＳｉＮxＯyなどの無機酸化窒化物を含む。バリア層２８は、前述の材料の単一の層であってもよく、複数の層の積層体であってもよい。
【００６６】
バリア層２８は、スパッタ法、ＣＶＤ法、真空蒸着法などの当該技術において知られている任意の手法により形成することができる。バリア層２８の形成の際の色変換層２４，２６へのダメージを回避するという点においては、１００℃以下の低温で実施することが好ましく、また、成膜に用いる粒子のエネルギーが小さいＣＶＤ法を用いて、バリア層２８を形成することが好ましい。
【００６７】
以上の説明においては、図１を参照して、３種のカラーフィルタ層１４，１６，１８を用いた例を示した。しかしながら、無機膜を、色変換層材料に対して親液性を有するＳｉＯｘＮｙから形成することを条件として、本発明の製造方法が、２種または４種以上のカラーフィルタ層を用いた色変換フィルタの製造に適用できることは明らかである。
【実施例】
【００６８】
＜色変換フィルタの形成＞
（実施例１：色変換層材料が非極性材料である場合）
実施例１の色変換フィルタは、図１に従い、以下のように形成した。
【００６９】
透明基板１０（コーニング社製１７３７ガラス）上に、カラーモザイクＣＫ−７００１（富士フィルム株式会社から入手可能）を塗布し、フォトリソグラフ法を用いて、複数の矩形状開口部を有するブラックマトリクス１２を形成した。ブラックマトリクス１２は、１μｍの膜厚を有していた。矩形状開口部のそれぞれ（サブピクセルに相当する）は、縦方向３００μｍ×横方向１００μｍを有し、隣接する矩形状開口部間の間隔は、縦方向３０μｍおよび横方向１０μｍであった。
【００７０】
次に、カラーモザイクＣＲ−７００１（富士フィルム株式会社から入手可能）を塗布し、フォトリソグラフ法を用いて、縦方向に延びる複数のストライプ形状部分からなる赤色カラーフィルタ層１４を形成した。複数のストライプ形状部分のそれぞれは、図１に示すようにストライプ形状部分の両側縁がブラックマトリクス１２に重畳し、１μｍの膜厚および１１０μｍの幅を有し、２２０μｍの間隔で配置された。
【００７１】
次に、カラーモザイクＣＧ−７００１およびＣＢ−７００１（いずれも富士フィルム株式会社から入手可能）を用いたことを除いて、赤色カラーフィルタ層１４と同様の手順を用いて、緑色カラーフィルタ層１６および青色カラーフィルタ層１８を形成した。緑色カラーフィルタ層１６および青色カラーフィルタ層１８の両方においても、複数のストライプ形状部分のそれぞれは、ストライプ形状部分の両側縁がブラックマトリクス１２に重畳し、１μｍの膜厚および１１０μｍの幅を有し、２２０μｍの間隔で配置された。
【００７２】
次に、無機膜２０を形成した。原料ガスとしてモノシラン（ＳｉＨ４）、アンモニア（ＮＨ３）、および窒素（Ｎ２）を用い、プラズマＣＶＤ装置にて、膜厚３００μｍの窒化シリコン（ＳｉＮ）を形成した。
【００７３】
さらに、バンク２２を形成した。光硬化性アクリル樹脂（Ｖ２５９ＰＡ／Ｐ５、新日鐵化学製）を塗布し、フォトリソグラフィー法によってパターニングを行い、異なるカラーフィルタ層１４，１６，１８の境界となる部分であって、かつ、無機膜２０上に、縦方向に延びる複数のストライプ形状部分からなるバンク２２を形成した、バンク２２を構成するストライプ形状部分のそれぞれは、１０μｍの幅、および５μｍの高さを有していた。
【００７４】
次いで、無機膜２０とバンク２２の表面処理を行った。Ｎ２ガス２０００ＳＣＣＭのガスを流し、圧力１００Ｐａ、印加電力０．５ｋＷとし、１２０ｓｅｃ間プラズマ処理を行った。
【００７５】
このように表面処理がなされた無機膜２０とバンク２２とにより画成された領域に、赤色変換層２４および緑色変換層２６を形成した。なお、これらの形成は、バンク２２の純水に対する接触角が２５度以下である時間内（プラズマ処理後１時間以内）に行った。
【００７６】
赤色変換層２４については、非極性有機溶媒のトルエン１０００重量部、および第１色素であるクマリン６と第２色素である４−（ジシアノメチレン）−２−メチル−６−（４−ジメチルアミノスチリル） ４Ｈ−ピラン（ＤＣＭ）との混合物（モル比はクマリン６：ＤＣＭ＝４８：２）５０重量部を混合して、インクを調製した。このインクは、非極性材料である。調製したインクをインクジェット装置（Ｌｉｔｒｅｘ １２０Ｌ  ライトレックス製）に装填した。次いで、窒素雰囲気中で無機膜２０上に、１サブピクセルあたり４２ｐＬのインクを付着させた。窒素雰囲気を破ることなしに、インクを付着させたカラーフィルタを真空乾燥炉中に移動させ、１．０×１０-3Ｐａの圧力の下で１００℃に加熱してトルエンの除去を行った。得られた赤色変換層２４は５００ｎｍの膜厚を有していた。
【００７７】
緑色変換層２６については、非極性有機溶媒のトルエン１０００重量部、および第１色素であるクマリン６と第２色素であるジエチルキナクリドン（ＤＥＱ）との混合物（モル比はクマリン６：ＤＥＱ＝４８：２）５０重量部を混合して、インクを調製した。このインクは、非極性材料である。調製したインクをインクジェット装置（Ｌｉｔｒｅｘ １２０Ｌ  ライトレックス製）に装填した。次いで、窒素雰囲気中で無機膜２０上に、１サブピクセルあたり４２ｐＬのインクを付着させた。窒素雰囲気を破ることなしに、インクを付着させたカラーフィルタを真空乾燥炉中に移動させ、１．０×１０-3Ｐａの圧力の下で１００℃に加熱してトルエンの除去を行った。得られた緑色変換層２６は５００ｎｍの膜厚を有していた。
【００７８】
次いで、真空を破ることなしに、赤色変換層２４および緑色変換層２６を形成した積層体を、プラズマＣＶＤ装置内に移動させた。プラズマＣＶＤ法を用いて、膜厚１μｍの窒化シリコン（ＳｉＮ）を堆積させてバリア層２８を形成し、実施例１の色変換フィルタを得た。ここで、モノシラン（ＳｉＨ4）、アンモニア（ＮＨ3）および窒素（Ｎ2）を原料ガスとして用いた。また、バリア層形成時の積層体の温度を１００℃以下に維持した。
【００７９】
（実施例２：色変換層材料が極性材料である場合）
実施例１と同様に透明基板１０にブラックマトリックス１２および各カラーフィルタ層１４，１６，１８を形成した。
【００８０】
次に、実施例１のＳｉＮｘの代わりにスパッタリング装置を用いて無機膜２０としてＳｉＯｘを３００ｎｍ形成した。
【００８１】
さらに、実施例１と同様にバンク２２を形成した。
【００８２】
次いで、無機膜２０およびバンク２２の表面処理として、実施例１で行ったＮ２プラズマ処理を施した後、続いてホットプレート上にて１５０℃で２０分間加熱処理を行った。
【００８３】
このように表面処理がなされた無機膜２０とバンク２２とにより画成された領域に、赤色変換層２４および緑色変換層２６を形成した。
【００８４】
赤色変換層２４については、極性有機溶媒のエタノール１０００重量部、および第１色素であるトリ−８−ハイドロキノリンアルミニウム（Ａｌｑ３）と第２色素であるローダミンＢとの混合物（モル比はＡｌｑ３：ローダミンＢ＝４８：２）５０重量部を混合して、インクを調製した。このインクは、極性材料である。調製したインクをインクジェット装置（Ｌｉｔｒｅｘ １２０Ｌ  ライトレックス製）に装填した。次いで、窒素雰囲気中で無機膜２０上に、１サブピクセルあたり４２ｐＬのインクを付着させた。窒素雰囲気を破ることなしに、インクを付着させたカラーフィルタを真空乾燥炉中に移動させ、１．０×１０-3Ｐａの圧力の下で１００℃に加熱してトルエンの除去を行った。得られた赤色変換層２４は５００ｎｍの膜厚を有していた。
【００８５】
緑色変換層２６については、極性有機溶媒のエタノール１０００重量部、およびトリ−８−ハイドロキノリンアルミニウム（Ａｌｑ３）５０重量部を混合して、インクを調製した。このインクは、極性材料である。調製したインクをインクジェット装置（Ｌｉｔｒｅｘ １２０Ｌ  ライトレックス製）に装填した。次いで、窒素雰囲気中で無機膜２０上に、１サブピクセルあたり４２ｐＬのインクを付着させた。窒素雰囲気を破ることなしに、インクを付着させたカラーフィルタを真空乾燥炉中に移動させ、１．０×１０-3Ｐａの圧力の下で１００℃に加熱してトルエンの除去を行った。得られた緑色変換層２６は５００ｎｍの膜厚を有していた。
【００８６】
最後に、実施例１と同様にバリア層２８を形成し、実施例２の色変換フィルタを得た。
【００８７】
＜評価＞
実施例１および実施例２の色変換フィルタについて、混色の発生の有無を評価した。本発明における「混色」とは、インクが隣接する他の色の領域に回り込んで、赤色変換層２４または緑色変換層２６のいずれかが混色されたことを意味する。その結果を表１に示す。
【００８８】
【表１】
2009266580.tif 000003
【００８９】
表１に示すように、無機膜として、色変換層材料に対して親液性を有するＳｉＯｘＮｙ（但し、ｘ≧０、ｙ≧０、ｘ，ｙはともに０でない）を用いた、実施例１，２においては、色変換層材料（インク）が非極性材料または極性材料のいずれであっても、混色なく色変換層が形成されたことが判る。
【産業上の利用可能性】
【００９０】
本発明によれば、所定の無機膜材料を用いることで、色変換層形成に際して下地となる無機膜を、インクに対して親液性を有する状態に制御することができる。また、このような条件に加えて、同一のバンク材料を用いながら所定のバンク表面処理を施すことで、色変換層形成に際して壁となるバンクを、インクに対して撥液性を有する状態に制御することができる。このため、本発明によれば、インクジェット法による色変換層の高精細度パターン形成を、新規の蛍光材料の使用に際して生産装置の構成変更を行うことなく、低コストで、行うことができる。従って、本発明は、今後益々低コスト化が要請されるフラットパネルディスプレイに用いる色変換フィルタを低廉に製造できる点で有望である。
【図面の簡単な説明】
【００９１】
【図１】本発明の方法により得られた色変換フィルタを示す断面図である。
【図２】Ｎ２プラズマ処理後（またはＮ２プラズマ処理および加熱処理）後の純水に対するアクリル樹脂の接触角の経時変化を示すグラフである。
【符号の説明】
【００９２】
１０  透明基板
１２  ブラックマトリクス
１４  赤色カラーフィルタ層
１６  緑色カラーフィルタ層
１８  青色カラーフィルタ層
２０  無機膜
２２  バンク
２４  赤色変換層
２６  緑色変換層
２８  バリア層
【図１】
2009266580.tif 000004
【図２】
2009266580.tif 000005